(57)【要約】【課題】耐熱性、耐炎性および耐切創性が良好で、かつ断熱性に優れた作業用の手袋を提供すること。【解決手段】耐熱性繊維を用いた織編物から成る手袋であって、該手袋の掌部または掌側指部のいずれか一方または双方の部位に、無数の微細気泡を内包する厚さが１〜５ｍｍの断熱層が設けられていることを特徴とする手袋。これにより、熱板などと接触した際の手袋内部の温度上昇を極端に抑えることができ、長時間にわたる作業が可能になる。【選択図】図１
2008163534.tif 000002
【特許請求の範囲】
【請求項１】
耐熱性繊維を用いた織編物から成る手袋であって、該手袋の掌部または掌側指部のいずれか一方または双方の部位に、無数の微細気泡を内包する断熱層が設けられていることを特徴とする手袋。
【請求項２】
前記断熱層が、手袋の表面、内面または中間層に設けられている、請求項１に記載の手袋。
【請求項３】
前記断熱層が、合成樹脂発泡体および樹皮から選ばれる少なくとも１種の材料またはそれらの加工品から構成され、かつ、厚みが１〜５ｍｍである、請求項１または２に記載の手袋。
【請求項４】
前記手袋の表面、内面または中間層に、金属箔層が設けられている、請求項１〜３のいずれかに記載の手袋。
【請求項５】
前記耐熱性繊維がアラミド繊維である、請求項１〜４のいずれかに記載の手袋。
【発明の詳細な説明】
【技術分野】
【０００１】
本発明は、高温の材料などを扱う作業に好適な手袋に関する。
【背景技術】
【０００２】
アラミド繊維で作製された手袋は、耐熱性および耐炎性に優れ、高温の物品や火炎に触れても手袋が溶融するおそれがなく、また、刃物やガラス片、金属片などに対する耐切創性にも優れることから、工場や作業現場などで使用する作業用手袋として重宝されている。ところが、表面温度が２００℃を超える材料などを長時間にわたって扱う作業には適していないことから、従来より、耐熱性、耐炎性および耐切創性に加えて、断熱性が要求されている。断熱性を高めるためにパイル編物を形成する方法があるが、手袋の厚さを厚くするとごわごわしてフィット性が劣り、作業性が低下するという問題点がある。
【０００３】
また、断熱手袋を製造する技術として、織編物の目を粗くして通気性を良くする方法が提案されているが、目を粗くすることにより耐切創性などが低下してしまう問題がある。手袋に断熱層を設ける方法もあり、例えば特許文献１には、耐炎繊維５０％とパラ系アラミド繊維５０％の混紡糸を用いた織編物で形成した手袋の内面に、前記混紡糸で作製したフェルト状のパッドを設けた作業用手袋が開示されている。しかし、開示されているデータによれば、表面温度２２０℃のホットプレートの面に作業用手袋を押し付けた場合、従来のアラミド繊維製の手袋（ケブラー手袋）の内部温度は１５０秒経過後で９７℃であるのに対し、フェルト状のパッドを設けた作業用手袋の内部温度は１５０秒経過後で８４℃という結果であり、断熱性の改善効果が十分とは言い難いものである。
【特許文献１】特開平１０−２９２２１３号公報（請求項１、２、４、５、段落番号００１７等）
【発明の開示】
【発明が解決しようとする課題】
【０００４】
本発明は、上記の問題点を解決するため、耐熱性、耐炎性および耐切創性が良好で、かつ断熱性に優れた手袋を提供することを課題とする。
【課題を解決するための手段】
【０００５】
本発明者等は、前記課題を解決するべく鋭意検討した結果、耐熱性繊維を用いた織編物で形成した手袋に、無数の微細気泡を内包する断熱層を設けることにより、耐熱、耐炎、耐切創性かつ断熱性に優れた作業性のよい手袋が得られることを見出し、本発明に到達した。
【０００６】
すなわち、本発明は、耐熱性繊維を用いた織編物から成る手袋であって、該手袋の掌部または掌側指部のいずれか一方または双方の部位に、無数の微細気泡を内包する断熱層が設けられていることを特徴とする手袋を提供する。
【０００７】
本発明の手袋においては、前記断熱層が、手袋の表面、内面または中間層に設けられていることが好ましく、合成樹脂発泡体および樹皮から選ばれる少なくとも１種の材料またはそれらの加工品から構成され、かつ、厚みが１〜５ｍｍであることが好ましい。
【０００８】
また、熱伝達の機構として、伝導、対流、放射（輻射）があり、その中の輻射熱に対する技術は多く、本発明の手袋ではこのような技術を利用してもよい。例えば、手袋の表面もしくは内面もしくは中間層に金属箔層（アルミ箔層など）が設けられていてもよい。
【発明の効果】
【０００９】
本発明によれば、軽量で、耐久性、耐熱性、耐炎性、耐切創性および断熱性に優れるとともに、耐油性があり、滑り難く、作業性のよい手袋を提供することができる。これにより、熱板などと接触した際の手袋内部の温度上昇を極端に抑えることができ、長時間にわたる作業が可能になる。また、コルク層等は液体に対して不浸透性であるため、薬品や油等が直接手に触れるのを防止する効果もある。しかも、断熱層は、掌部および指部にコルクシート等を貼着もしくは積層するだけで簡易に設けることができる。
【００１０】
また、アラミド繊維製の手袋では、従来のアラミド繊維製手袋が有する耐久性、耐切創性、耐熱性、耐炎性といった効果に加え、断熱性が付与されるので、表面温度が２００℃を超える材料などを長時間にわたって扱う作業に好適である。
【発明を実施するための最良の形態】
【００１１】
本発明の手袋は、耐熱性繊維を用いた織編物から成る手袋であって、該手袋の掌部または掌側指部のいずれか一方または双方の部位に、無数の微細気泡を内包する断熱層が設けられているものである。織編物は従来公知の方法に従って作製したものであればよく、特に限定されない。織物は平織、綾織、朱子織等のいずれであってもよい。編物はよこ編み、たて編み等のいずれであってもよい。
【００１２】
前記の耐熱性繊維としては、高引張強度および高引張弾性率を有する高機能繊維を用いることが、手袋に優れた耐久性、耐切創性を付与することができ、危険な作業を伴う用途に好適な手袋となりうる点より、好ましい。前記高機能繊維は、ＪＩＳ  Ｌ  １０１３：１９９９（化学繊維フィラメント糸試験方法）に基づいて測定される引張強度が１０ｃＮ／デシテックス以上、好ましくは１５ｃＮ／デシテックス以上という高強度と、同試験方法に基づいて測定される引張り弾性率が４００ｃＮ／デシテックス以上という高弾性率と、を満足する繊維であることが好ましい。
【００１３】
かかる高機能繊維を構成する素材としては、アラミド繊維、全芳香族ポリエステル繊維（例えば株式会社クラレ製、商品名「ベクトラン」）、ポリパラフェニレンベンゾビスオキサゾール繊維（例えば東洋紡株式会社製、商品名「ザイロン」）、超高分子量ポリエチレン繊維（例えば東洋紡株式会社製、商品名「ダイニーマ」）、ＬＣＰ（液晶ポリマー）繊維などが挙げられる。本発明の作業用手袋は、前記高機能繊維の１種類からなっていてもよいし、任意の２種以上からなっていてもよい。
【００１４】
上記の高機能繊維のなかでも、耐熱性および耐切創性に優れている点から、アラミド繊維が好ましい。該アラミド繊維としては、メタ系アラミド繊維とパラ系アラミド繊維があり、メタ系アラミド繊維としては、例えば、ポリメタフェニレンイソフタルアミド繊維（デュポン社製、商品名「ノーメックス」）などのメタ系全芳香族ポリアミド繊維が挙げられる。また、パラ系アラミド繊維としては、例えば、ポリパラフェニレンテレフタルアミド繊維（東レ・デュポン株式会社製、商品名「ケブラー」）およびコポリパラフェニレン−３，４'−ジフェニルエーテルテレフタルアミド繊維（帝人株式会社製、商品名「テクノーラ」）などのパラ系全芳香族ポリアミド繊維が挙げられる。これらのアラミド繊維の中でも、高強度で高弾性率でありながら、熱によって溶融しないという優れた耐炎性を有するポリパラフェニレンテレフタルアミド繊維が特に好ましい。アラミド繊維は、公知またはそれに準ずる方法で製造でき、また、上記のような市販品を用いてもよい。
【００１５】
本発明では、織編物を構成する糸は、長繊維フィラメント糸、紡績糸などを使用することができるが、紡績糸を用いると、糸を細くしても高い耐切創性を発揮することができ、手袋全体を薄く形成して柔軟でフィット性を良好にでき、さらに、高温の熱板に接触させた際の初期の温度上昇を抑えることができるので、好ましい。紡績糸は、高機能繊維ステープルから、公知の紡績方法に従って、紡績糸を作製したものを使用すればよい。紡績方法として、具体的には、綿紡式、梳毛式、紡毛式、麻紡式、絹紡式またはトウ紡績式などの方法が挙げられるが、これらの方法を適宜組み合わせてもよい。また、紡績糸の製造時には、未使用の高機能繊維ステープルに、再生高機能繊維ステープルを混合して使用することもできる。なお、手袋を形成する糸の総繊度は、１９４〜３３００デシテックスの範囲が好ましい。単糸繊度は、０．１〜１０デシテックスの範囲が好ましく、さらに好ましくは０．４〜５デシテックスの範囲である。
【００１６】
本発明において、手袋に無数の微細気泡を内包する断熱層を設ける場合は、無数の微細気泡を内包する材料あるいはそれらの加工品を、織編した手袋に貼着もしくは積層する方法が挙げられる。具体的には、上記の材料をシート状にしたもの、または、上記の材料の屑や破材を圧搾あるいは結着剤で結着してシート状にしたものを、所望の厚みや大きさ、形状にカットした後、カット品を手袋に貼着、積層する。あるいは、上記の材料の屑や破材を適当な結着剤に分散させて塗工液を調製し、該塗工液を手袋に塗工する方法でもよい。
【００１７】
断熱層の厚みは特に限定されるものではないが、通常は、総厚みが１〜５ｍｍである。総厚みが１ｍｍ未満では断熱効果が期待できにくくなり、総厚みが５ｍｍを超えるとごわごわ感が増し、作業性が悪くなる。前記の断熱層は、同一または異なる層を１層または２層以上積層したものであってもよい。
【００１８】
無数の微細気泡を内包する材料としては、例えば、合成樹脂発泡体（ポリウレタンフォーム、ポリスチレンフォームなど）、天然繊維、合成繊維、無機繊維、天然の木材繊維（木屑、おが屑など）等の繊維、および樹皮（コルクなど）から選ばれる少なくとも１種の材料が好ましい。合成樹脂および繊維には難燃化処理が施されていてもよい。これらの材料のなかでも、軽量性、安全性および断熱性等を考慮すると天然物が好ましい。特にコルクシートは好ましい材料であり、天然コルクシートあるいは天然コルクの屑や破材を結着剤で結着してシートとした合成コルクシートを用いることができる。
【００１９】
本発明において、断熱層は、耐熱性繊維を用いた織編物で形成した手袋の表面もしくは内面もしくは中間層に設けるのが良い。表面に貼着した場合は、表面が滑り難く作業性が良好であり、断熱層が劣化してもすぐに取り替えられるという利点がある。中間層に入れた場合は、断熱層の寿命を延ばす、断熱層の破片の脱落を防ぐ、接着剤が要らないなどの利点がある。具体的には、手袋の掌部または掌側指部のいずれか一方または双方の部位に設ければよく、手袋の表面もしくは内面の前記部位にコルクシートを貼着したり、２重に編成した手袋の間の中間層にコルクシートを設ける方法等が挙げられる。
【００２０】
シートを貼着する場合は、アクリル系、ウレタン系、合成ゴム系などから選ばれる適宜な接着剤で、耐熱性の良好なものを用いて接着するのがよい。
【００２１】
また、シートを積層する場合は、手袋に付けたポケットにシートを入れたり、２重に編成した手袋の間にシートを挟みこむこともでき、その形態は特に限定されない。
【実施例】
【００２２】
以下、実施例および比較例を用いて本発明を更に具体的に説明するが、本発明は以下の実施例のみに限定されるものではない。以下の実施例等において、各特性の評価は次のようにして行った。
【００２３】
（断熱性の評価）
サンプル（または手袋の内側掌部分）に熱電対を取付け、３００℃設定の熱板（表面温度２８５℃、雰囲気温度３２℃）にサンプルを載せ、サンプルの上から荷重（重り８．８９N（９０７ｇｆ））を載せたときの、サンプル上部（または手袋内部）の温度変化を５分間測定した。温度が第２種火傷温度（１７０℃）に達する時間が６０秒以上を○、１２０秒以上を◎、６０秒未満を×として評価した。
【００２４】
（実施例１）
ポリパラフェニレンテレフタルアミド繊維（東レ・デュポン株式会社製、商品名「ＫＥＶＬＡＲ（登録商標）２９」、引張強度２０．３ｃＮ／ｄｔｅｘ、引張弾性率４９０ｃＮ／ｄｔｅｘ、単糸繊度１．６５ｄｔｅｘ）のカットステープル（繊維長５１ｍｍ）から得た紡績糸２０番単糸（綿番手）を用い、丸編み機にて、ウエル３０本／インチ、コース２２本／インチ、目付け２４５ｇ／ｍ２のスムース組織を編成した。１枚の編地に市販の厚さ２ｍｍのコルクシートを積層し、コルクシートを熱板側にして断熱性を評価した。
【００２５】
（実施例２）
実施例１と同様の方法で編地を編成し、２枚の編地の間に、厚さ２ｍｍのコルクシートを積層した。
【００２６】
（実施例３）
実施例１と同様の方法で編地を編成し、２枚の編地の間に、厚さ２ｍｍのコルクシートを２枚積層した。
【００２７】
（比較例１）
実施例１で編成したポリパラフェニレンテレフタルアミド繊維紡績糸製の編地（スムース組織）を用いた。
【００２８】
（比較例２）
実施例１のポリパラフェニレンテレフタルアミド繊維のカットステープルから得た、紡績糸２０番双糸（綿番手）を２本用い、（株）島精機製作所製の１０ゲージ手袋編機にて筒状の編地（ヨコ編み組織）を編成した。
【００２９】
（比較例３）
実施例１のポリパラフェニレンテレフタルアミド繊維のカットステープルから得た、紡績糸２０番双糸（綿番手）を５本用い、（株）島精機製作所製の７ゲージ手袋編機にて筒状の編地（ヨコ編み組織）を編成した。
【００３０】
（比較例４）
実施例１のポリパラフェニレンテレフタルアミド繊維のカットステープルから得た、紡績糸２０番双糸（綿番手）を２本を地糸とし、紡績糸２０番双糸（綿番手）１本と紡績糸３０番単糸（綿番手）３本とをパイル糸として用い、（株）島精機製作所製の１０ゲージのパイル手袋編機にて筒状のパイル編地（ヨコ編み組織）を編成した。パイル面を熱板側にして断熱性を評価した。
【００３１】
上記の実施例および比較例における経過時間と温度変化との関係を、表１および表２にまとめて示した。
【００３２】
【表１】
2008163534.tif 000003
【００３３】
【表２】
2008163534.tif 000004
【００３４】
表１および表２の結果から、コルクシートを設けることにより、設けない場合に比べて温度上昇が極端に遅くなり、断熱性を付与できることがわかった。編地はゲージ数が小さいほど温度上昇が遅くなるが、一般に耐切創性などが劣る傾向がある。本発明の手袋は編地のゲージ数を増やした場合でも断熱性があり、耐切創性にも優れるものであった。一方、アラミド繊維紡績糸のパイル編物は、アラミド繊維製の編物の中では断熱性が良好であったが、ごわごわ感が有った。
【００３５】
図１は、５本の指を備えている手袋の表面の掌部および掌側指部に、シートを貼着した一例を示す概略図と部分断面図（円内）である。図１に示す様に、指部の関節や掌部の折り曲げ部分にシートが当接しないように貼着すれば、作業性を損なうことが無い。なお、図１は本発明に係る一実施例を示すものであり、本発明はこの実施例に限定されることなく、特許請求の範囲に記載した発明の範囲内で種々の変形が可能であり、それらも本発明の範囲内に含まれるものであることはいうまでもない。
【産業上の利用可能性】
【００３６】
本発明に係る手袋は断熱性が高く、しかも耐久性、耐切創性に優れている上、ごわごわ感もないので、高温の材料を扱う作業などに好適に利用できるが、その他の各種作業にも好適に利用することができる。
【図面の簡単な説明】
【００３７】
【図１】本発明に係る手袋の一例を示す概略図と部分断面図である。
【符号の説明】
【００３８】
１  シート貼着（積層）手袋
２  手袋編地
３  無数の微細気泡を内部に有する断熱層
【図１】
2008163534.tif 000005